(57)【要約】【課題】  基材表面に木質化粧シートをラッピングして木質化粧部材を得る際に、柔軟性を発揮して優れたラッピング加工を可能にするとラッピング後においては大きな表面強度を保持し、且つ高級な外観を呈すると共に揮発性有機物質を放散する虞れのない木質化粧部材とその製造方法を提供する。【解決手段】  木質薄板１の表面に反応硬化後のデュロメータＡ硬さが80以上の湿気硬化型ウレタン系ホットメルト樹脂を塗布して熱圧により木質薄板１内に浸透させると共に表面にもその樹脂塗布層２を設けてなる木質化粧シート３を得る。この木質化粧シート３を基材４に、上記湿気硬化型ウレタン系ホットメルト樹脂が完全に反応硬化する前の段階でラッピング加工することにより木質化粧部材を製造する。【選択図】    図１
2005047164.tif 000002
【特許請求の範囲】
【請求項１】
木質薄板の表面に湿気硬化型ウレタン系ホットメルト樹脂の塗布層を設けていると共に内部に該湿気硬化型ウレタン系ホットメルト樹脂を浸透、充填させてなる木質化粧シートを、上記湿気硬化型ウレタン系ホットメルト樹脂のイソシアネート反応率が90％以下の硬化が完了する前の段階で基材にラッピングしてなることを特徴とする木質化粧部材。
【請求項２】
木質薄板は厚さが0.15〜0.5mm にスライスされた突板単板であることを特徴とする請求項１に記載の木質化粧部材。
【請求項３】
湿気硬化型ウレタン系ホットメルト樹脂の反応硬化後のデュロメータＡ硬さ（JIS K 6253) が80以上であることを特徴とする請求項１に記載の木質化粧部材。
【請求項４】
湿気硬化型ウレタン系ホットメルト樹脂が無黄変型又は難黄変型であることを特徴とする請求項１又は請求項３に記載の木質化粧部材。
【請求項５】
湿気硬化型ウレタン系ホットメルト樹脂は、100 μm の厚みに反応硬化させた時の全光線透過率が70％以上であることを特徴とする請求項１、請求項３又は請求項４に記載の木質化粧部材。
【請求項６】
木質薄板の表面に湿気硬化型ウレタン系ホットメルト樹脂を20〜100g/m2 塗布し、熱圧により該木質薄板内に上記湿気硬化型ウレタン系ホットメルト樹脂の塗布量のうちの２g/m2以上を充填させ、且つ表面に15g/m2以上の湿気硬化型ウレタン系ホットメルト樹脂の塗布層を残存させてなる木質化粧シートを製造し、この木質化粧シートを基材に該湿気硬化型ウレタン系ホットメルト樹脂のイソシアネート反応率が90％以下の完全に反応硬化する前の段階でラッピング加工することを特徴とする木質化粧部材の製造方法。
【請求項７】
木質薄板表面に湿気硬化型ウレタン系ホットメルト樹脂を塗布したのち、その塗布表面を離型材又は離型剤を介して熱圧ロールにより熱圧して湿気硬化型ウレタン系ホットメルト樹脂の一部を木質薄板の内部に浸透させることを特徴とする請求項６に記載の木質化粧部材の製造方法。
【請求項８】
木質化粧シートを40〜100 ℃になるように加温して湿気硬化型ウレタン系ホットメルト樹脂を軟化させ、この軟化状態で基材にラッピング加工することを特徴とする請求項６又は請求項７に記載の木質化粧部材の製造方法。
【請求項９】
木質薄板は厚さが0.15〜0.5mm にスライスされた突板単板からなると共に、この木質薄板の表面に塗布する湿気硬化型ウレタン系ホットメルト樹脂は100 μｍの厚みに硬化させた時の全光線透過率が70％以上の高い透明度を有する無黄変型又は難黄変型の樹脂であることを特徴とする請求項６、請求項７又は請求項８に記載の木質化粧部材の製造方法。
【発明の詳細な説明】
【技術分野】
【０００１】
本発明は各種の家具や建具、建材として使用される木質化粧部材とその製造方法に関するものである。
【背景技術】
【０００２】
従来から家具用材や建材等に用いられる木質化粧部材としては、挽材や合板等の基材の表面に厚さが１mm以下の木質薄板を貼着し、この木質薄板表面に透明性を有する樹脂フィルムをオーバーレイしたのち、ウレタン系樹脂等の塗料を塗布してなるものが広く知られている（例えば、特許文献１参照）。
【０００３】
【特許文献１】特開平８−１８６９号公報（（第２〜５頁）。
【発明の開示】
【発明が解決しようとする課題】
【０００４】
しかしながら、上記のような木質化粧部材に曲げ加工によるラッピング適性を持たせるには、表面の塗布層を形成している樹脂が硬質なものであると、曲げ加工時に発生する曲部の引っ張り応力によって亀裂や割れが発生することになるので、上記塗布層を形成する樹脂としては軟質性のあるものを使用して上記引っ張りに順応する伸び性を発揮させる必要があり、そのため、木質化粧部材の表面が擦り傷等の損傷が生じやすくなって商品価値が著しく低下するという問題点がある。
【０００５】
本発明は上記のような問題点に鑑みてなされたもので、その目的とするところは、良好なラッピング適正を発揮すると共にラッピング後においては優れた表面硬度を保持し、その上、意匠的にも深みを有する高級な外観を呈すると共に、製造中或いは製造後に揮発性有機物質を放散する虞れのない安全な木質化粧部材とこの木質化粧部材を能率よく生産することができる製造方法を提供するにある。
【課題を解決するための手段】
【０００６】
上記目的を達成するために、本発明の木質化粧部材は、請求項１に記載したように、木質薄板の表面に湿気硬化型ウレタン系ホットメルト樹脂の塗布層を設けていると共に内部に該湿気硬化型ウレタン系ホットメルト樹脂を浸透、充填させてなる木質化粧シートを、上記湿気硬化型ウレタン系ホットメルト樹脂のイソシアネート反応率が90％以下の硬化が完了する前の段階で基材にラッピングしてなる構造を有している。
【０００７】
このように構成した木質化粧部材において、請求項２に係る発明は、上記木質薄板として、厚さが0.15〜0.5mm にスライスされた突板単板を用いていることを特徴とする。
【０００８】
さらに、上記湿気硬化型ウレタン系ホットメルト樹脂としては請求項３に記載したように、その反応硬化後のデュロメータＡ硬さ（JIS K 6253) が80以上であることを特徴とし、また、請求項４、請求項５に記載したように、この湿気硬化型ウレタン系ホットメルト樹脂は無黄変型又は難黄変型であると共に、100 μm
の厚みに反応硬化させた時の全光線透過率が70％以上であることを特徴とする。
【０００９】
請求項６に係る発明は、上記木質化粧部材の製造方法であって、木質薄板の表面に湿気硬化型ウレタン系ホットメルト樹脂を20〜100g/m2 塗布し、熱圧により該木質薄板内に上記湿気硬化型ウレタン系ホットメルト樹脂の塗布量のうちの２g/m2以上を充填させ、且つ表面に15g/m2以上の湿気硬化型ウレタン系ホットメルト樹脂の塗布層を残存させてなる木質化粧シートを製造し、この木質化粧シートを基材に該湿気硬化型ウレタン系ホットメルト樹脂のイソシアネート反応率が90％以下の完全に反応硬化する前の段階でラッピング加工することを特徴とするものである。
【００１０】
上記木質化粧部材の製造方法において、請求項７に係る発明は、木質薄板表面に湿気硬化型ウレタン系ホットメルト樹脂を塗布したのち、その塗布表面を離型材又は離型剤を介して熱圧ロールにより熱圧して湿気硬化型ウレタン系ホットメルト樹脂の一部を木質薄板の内部に浸透させることを特徴とし、さらに、請求項８に係る発明は、該木質化粧シートを40〜100 ℃になるように加温して湿気硬化型ウレタン系ホットメルト樹脂を軟化させ、この軟化状態で基材にラッピング加工することを特徴とする。
【００１１】
また、上記木質化粧部材の製造方法において、請求項９に係る発明は、木質薄板は厚さが0.15〜0.5mm にスライスされた突板単板からなると共に、この木質薄板の表面に塗布する湿気硬化型ウレタン系ホットメルト樹脂は100 μｍの厚みに硬化させた時の全光線透過率が70％以上の高い透明度を有する無黄変型又は難黄変型の樹脂であることを特徴とする。
【発明の効果】
【００１２】
請求項１に係る発明よれば、木質薄板に湿気硬化型ウレタン系ホットメルト樹脂を塗布、充填してなる木質化粧シートは、湿気硬化型ウレタン系ホットメルト樹脂が完全に硬化する前の柔軟性を有する時に基材にラッピングしているので、基材に凹凸屈曲面が存在していても、その屈曲面に沿って木質化粧シートを正確にラッピングした商品価値の高い木質化粧部材を提供することができ、さらに、ラッピング加工したのちに硬化した湿気硬化型ウレタン系ホットメルト樹脂の塗布層によって、表面硬度が高くなり、擦り傷等の損傷が生じ難くなると共に硬化後にオイルを滲み込ませたような深みのある優れた外観を呈して高い意匠性と高性能を発揮し、その上、湿気硬化型ウレタン系ホットメルト樹脂は無溶剤の樹脂であるから、有害な揮発性有機化合物を放散する虞れがなく、家具や建具等に使用した場合には室内環境を良好にすることができる。
【００１３】
上記木質薄板としては、請求項２に記載したように、厚さが0.15〜0.5mm にスライスされた突板単板を用いているので、木材のもつ深み感を損なうことのない厚みを有して優れた意匠性を付与することができると共に割れ等が生じることなくラッピング加工に適した可撓性を発揮することができる。
【００１４】
また、請求項３に係る発明によれば、上記木質薄板に塗布、充填している湿気硬化型ウレタン系ホットメルト樹脂の反応硬化後のデュロメータＡ硬さ（JIS K
6253) が80以上であるので、木質化粧部材の表面硬度を擦り傷等が付き難い硬さの耐磨耗性を発揮する樹脂塗布層に形成することができる。
【００１５】
さらに、請求項４及び請求項５に記載したように、木質薄板に塗布、充填させた上記湿気硬化型ウレタン系ホットメルト樹脂は、100 μm の厚みに反応硬化させた時の全光線透過率が70％以上の高い透明度を有する無黄変型又は難黄変型の樹脂をあるから、長期に亘って優れた透明感を発揮することができ且つ木質薄板が本来持っている照り感や深みを向上させることができる木質化粧シートを得ることができる。
【００１６】
上記木質化粧部材の製造方法によれば、請求項６に記載したように、まず、木質薄板の表面に湿気硬化型ウレタン系ホットメルト樹脂を20〜100g/m2 塗布し、熱圧により該木質薄板内に上記湿気硬化型ウレタン系ホットメルト樹脂の塗布量のうちの２g/m2以上を浸透させ、且つ表面に15g/m2以上の湿気硬化型ウレタン系ホットメルト樹脂の塗布層を残存させてなる木質化粧シートを製造するので、木質薄板内に浸透、充填させた樹脂によって木質薄板の表面の樹脂塗布層を木質薄板に強固に一体化させることができるばかりでなく木質薄板に濡れ感や深み感などの優れた外観を付与することができ、その上、表面の樹脂塗布層によって一層上記濡れ感や深み感を持たせることができるものであり、さらに、木質薄板に対する湿気硬化型ウレタン系ホットメルト樹脂の上記塗布量や浸透量によって木質化粧シートに湿気硬化型ウレタン系ホットメルト樹脂が硬化前における良好なラッピング加工性能を発揮させることができる。
得ることができる。
【００１７】
次いで、上記のように木質薄板の表面及び内部に湿気硬化型ウレタン系ホットメルト樹脂を塗布、浸透させてなる木質化粧シートを、湿気硬化型ウレタン系ホットメルト樹脂のイソシアネート反応率が90％以下の完全に反応硬化する前の段階で基材にラッピングするものであるから、湿気硬化型ウレタン系ホットメルト樹脂は完全に硬化するまでに時間がかかる性質を有し且つ冷えると見かけ上、固化するので、湾曲面を有する基材であっても該基材に対するラッピング加工が円滑に且つ正確に行うことができ、木質化粧部材の連続的な製造を可能にして多量生産に適するものである。
【００１８】
上記木質化粧部材の製造方法において、請求項７に係る発明によれば、木質薄板表面に湿気硬化型ウレタン系ホットメルト樹脂を塗布したのち、その塗布表面を離型材又は離型剤を介して熱圧ロールにより熱圧して湿気硬化型ウレタン系ホットメルト樹脂を木質薄板の内部に浸透させることを特徴とするものであるから、木質薄板に対する湿気硬化型ウレタン系ホットメルト樹脂の塗布、浸透処理が能率よく且つ確実に行うことができる。
【００１９】
さらに、請求項８に係る発明によれば、上記木質化粧シートを基材にラッピングする際に、予め、該木質化粧シートを40〜100 ℃になるように加温して湿気硬化型ウレタン系ホットメルト樹脂を軟化させ、この軟化状態で基材にラッピング加工するので、凹凸面や湾曲面を有する家具等の基材表面に対しても、その凹凸面や湾曲面にきれいに密着させた状態となるように容易にラッピング加工をすることができ、商品価値の優れた木質化粧部材を製造することができる。
【００２０】
また、上述したように、木質薄板に塗布、浸透させる上記湿気硬化型ウレタン系ホットメルト樹脂は、100 μm の厚みに硬化した時の全光線透過率が70％以上の高い透明度を有する無黄変型又は難黄変型の樹脂であるから、木質薄板が本来持っている照り感や奥行き感が向上して意匠的にも優れた高級な外観を呈すると共に長期に亘って優れた透明感を発揮する木質化粧シートを得ることができる。
【発明を実施するための最良の形態】
【００２１】
次に、本発明の実施の形態を図面について説明すると、図１は本発明の木質化粧部材Ａの一例を示す簡略拡大縦断面図であって、この木質化粧部材Ａは、木質薄板１の表面に湿気硬化型ウレタン系ホットメルト樹脂の塗布層２を設けていると共にこの木質薄板１の内部に該湿気硬化型ウレタン系ホットメルト樹脂を浸透、充填させてなる木質化粧シート３を、基材４の表面に接着剤５を介してラッピング加工を施してなるものである。
【００２２】
上記木質薄板１としては、木材を0.15〜0.5mm の厚さにスライスした突板単板であって、この突板単板は広葉樹、針葉樹の突板、人工突板のいずれであってもよい。また、上記木質化粧シート３の連続生産を可能にするために、この突板単板１をバッドジョイントやフィンガージョイントによって帯状の長尺シートに形成しておくことが好ましい。この際、該長尺シートの裏面に接着剤を介して不織布等の繊維質シートからなる裏打ちシート（図示せず）を貼着して補強しておいてもよい。
【００２３】
なお、木質薄板１の厚みが0.15mm以下ではフィンガジョイントが困難となる上に木材のもつ深み感が不足して意匠性が悪くなり、厚みが0.5mm 以上になると木質化粧シート３の柔軟性、屈曲性が阻害されて基材４に対するラッピング時、特に、湾曲した表面部分に沿ってラッピングを行う際に木質化粧シート３に割れが生じやすくなるので、上述したように、厚さが0.15〜0.15mmの範囲のものを使用する。また、必要に応じて上記木質薄板１を予め着色、脱色、ダイレクト印刷、転写等の既知の手法によって加飾しておいてもよい。
【００２４】
木質薄板１の表面に塗布する上記湿気硬化型ウレタン系ホットメルト樹脂としては、反応硬化後のデュロメータＡ硬さ（JIS K 6253) が80以上のものを使用している。この硬さよりも柔らかいと、該樹脂が硬化した時の硬さが不足して耐磨耗性、耐傷性が低下し表面に傷が付き易くなる。なお、湿気硬化型ウレタン系ホットメルト樹脂は完全に硬化するまでに時間がかかるので、硬い湿気硬化型ウレタン系ホットメルト樹脂を用いても上記木質薄板１の表面に塗布、充填（浸透）したこの樹脂が完全に硬化する前にラッピング加工を施すことが可能となる。
【００２５】
また、上記湿気硬化型ウレタン系ホットメルト樹脂としては、無黄変型または難黄変型のものを用いている。湿気硬化型ウレタン系ホットメルト樹脂の黄変のし易さは、この樹脂を合成する際に使用するイソシアネートの種類によって決まるため、次に挙げられるイソシアネートが一般的に使用されている。
【００２６】
即ち、難黄変型としては芳香環を有するイソシアネート基が芳香環に直結していないタイプであるキシリレンイソシアネート（ＸＤＩ）、テトラメチルキシリレンジイソシアネート（ＴＭＸＤＩ）などが該当する。無黄変型としては脂肪族または脂環族系のイソホロンジイソシアネート（ＩＰＤＩ）、ヘキサメチレンジイソシアネート（ＨＭＤＩ）などがある。
【００２７】
また、湿気硬化型ウレタン系ホットメルト樹脂を合成する際に、黄変タイプのイソシアネートであるトリレンジイソシアネート（ＴＤＩ）、ジフェニルメタンジイソシアネート（ＭＤＩ）などを使用し、これに紫外線吸収剤や光安定剤を添加して難黄変にする方法もある。なお、使用する紫外線吸収剤は公知のものでよく、例えば、パラジメチル安息香酸オクチル等のパラアミノ安息香酸系、オキシベンゾンなどのベンゾフェノン誘導体、メトキシ桂皮酸誘導体、サリチル酸誘導体などや無機系の酸化セリウムなどがある。
【００２８】
さらに、上記湿気硬化型ウレタン系ホットメルト樹脂としては、100 μm の厚みに硬化させた時の全光線透過率（JIS K 7105) が70％以上の透明度の高い樹脂を用いており、この透明性の向上は、一般的に非結晶成分を増やすことによって行われる。なお、湿気硬化型ウレタン系ホットメルト樹脂を100 μm の厚みに硬化させた時の全光線透過率が70％未満であると、木材が本来持っている照り感や奥行き感（深み）が消失するので好ましくない。この湿気硬化型ウレタン系ホットメルト樹脂は、全光線透過率が70％を下回らない程度に任意に着色しておいてもよい。
【００２９】
このように、100 μm の厚みに硬化させた時の全光線透過率が70％以上となるよう調整された無黄変型又は難黄変型の湿気硬化型ウレタン系ホットメルト樹脂を上記木質薄板１の表面に塗布したのち、熱圧することにより、該湿気硬化型ウレタン系ホットメルト樹脂を木質薄板１内に浸透、充填させると共に、木質薄板１の表面にこの樹脂の塗布層２を形成してなる木質化粧シート３を得る（図２参照）。この際、湿気硬化型ウレタン系ホットメルト樹脂（液状の樹脂）を木質薄板１内に浸透、含浸させるための熱圧は、湿気硬化型ウレタン系ホットメルト樹脂の温度が80〜150 ℃の範囲内にある時に行われ、その熱圧する時の該樹脂の粘度が500 〜10,000mPａ・ｓの範囲となるように設定しておく。粘度が500 mPａ・ｓ未満であると湿気硬化型ウレタン系ホットメルト樹脂中の成分の平均分子量を小さくしなければならず、樹脂を含浸させた木質薄板１の表面がベトベトしなくなるまでの時間、即ち、タックフリータイムが長くなって後工程に支障をきたす一方、粘度が10,000mPａ・ｓよりも高いと木質薄板１内への樹脂液の浸透性が悪くなって得られる木質化粧シートに意匠的に優れた深みを付与することができない。
【００３０】
なお、木質薄板１の表面に上記湿気硬化型ウレタン系ホットメルト樹脂を塗布する際に、この湿気硬化型ウレタン系ホットメルト樹脂を90〜140 ℃に加温して溶融させ、この溶融樹脂をダイコータ、スリットコータ、ホットロールコータ、コンルコータなどの既知の塗布手段を用いて行う。このような塗布手段によってる木質薄板１の表面に塗布する湿気硬化型ウレタン系ホットメルト樹脂の塗布量は、20〜100 g/m2の範囲内である。
【００３１】
こうして表面に湿気硬化型ウレタン系ホットメルト樹脂を塗布した木質薄板１は、ホットプレスや連続熱圧プレス、加熱ロール等の熱圧手段によって熱圧処理されるが、連続生産性や設備費用の点で加熱ロールにより熱圧処理することが好ましい。
【００３２】
この場合、木質薄板１の表面に上記湿気硬化型ウレタン系ホットメルト樹脂を塗布したのち、その上に離型フィルムや離型紙などの離型材を載せ、更にその上から上記加熱ロールで湿気硬化型ウレタン系ホットメルト樹脂を熱圧して木質薄板１の内部に該樹脂を浸透、充填させると共に表面にこの樹脂の塗布層２を形成する。なお、湿気硬化型ウレタン系ホットメルト樹脂が熱圧処理後、この樹脂が冷えて固化すると、上記離型材は木質薄板１の表面から容易に剥がれるので、この離型材を再利用することが可能となる。また、このような離型材を使用することなく、加熱ロールに離型剤をコーティングしておき、この加熱ロールによって木質薄板１の表面に塗布した湿気硬化型ウレタン系ホットメルト樹脂を熱圧してもよい。
【００３３】
加熱ロールによる熱圧時の温度は、生産ラインの速度、即ち、加熱ロールに送られる長尺の木質薄板１の搬入速度や該木質薄板１の温度によって異なるが80〜150 ℃の温度範囲であり、圧力は10〜100 N/cm2 である。また、この熱圧ロールの材質は特に限定されないが、木質薄板１の導管部分をオープンに仕上げたい場合は弾力性のあるシリコンなどのゴム系ロールを使用し、導管部分をクローズに仕上げたい場合はスチール製の硬質ロールを使用する等、使い分けてもよい。
【００３４】
このように、表面に20〜100 g/m2の範囲内でもって塗布された湿気硬化型ウレタン系ホットメルト樹脂を熱圧することによって木質薄板１の内部にその塗布量の２g/m2以上、浸透、充填させるが、木質薄板１の表面には少なくとも15g/m2（15μm 厚）以上の湿気硬化型ウレタン系ホットメルト樹脂の塗布層２が残るように熱圧時の温度と圧力を調整する。木質薄板１内に対する湿気硬化型ウレタン系ホットメルト樹脂の含浸量（充填量）が上記２g/m2以上ないと、木質薄板１に濡れ感や深み感等の高級感に溢れた外観意匠や基材４に対するラッピング性能が得られなくなる。
【００３５】
なお、湿気硬化型ウレタン系ホットメルト樹脂は無溶剤であるので、有害な揮発性有機物質を放散させることがなく、また、塗布後に冷えると見かけ上、固化するので、木質化粧シート３や木質化粧部材Ａの連続的な生産が可能となる。さらに、湿気硬化型ウレタン系ホットメルト樹脂は一般的なホットメルトである熱可塑性タイプではないので、耐熱性にも優れた木質化粧シート３が得られる。
【００３６】
次いで、以上の工程によって得られた木質化粧シート３を、ＭＤＦ（中比重木質繊維板）や合板、無機質板等からなる家具や建具などの基材４の表面に接着剤５を介して重ね合わせてラッピング加工を施すことにより、木質化粧部材Ａを製造する。
【００３７】
基材４に上記木質化粧シート３をラッピングする際においては、木質薄板１の表面に塗布した湿気硬化型ウレタン系ホットメルト樹脂を熱圧した時の熱によって該湿気硬化型ウレタン系ホットメルト樹脂は再溶融しない程度に反応が進み、この樹脂を合成する際に使用したイソシアネート反応率が90％以下の段階、即ち、該樹脂が完全に反応硬化する前の木質化粧シート３が柔軟性、可撓性を有する段階でラッピング加工を行う。なお、イソシアネート反応率は、赤外線吸収スペクタクルを用いて、イソシアネート基とメチレン基のピーク強度比から算出することができる。
【００３８】
また、ラッピングはプロヒィールラミネータ等により行うが、その際、木質化粧シート３を40〜100 ℃に加温して木質薄板１に塗布、浸透させている湿気硬化型ウレタン系ホットメルト樹脂を軟化させた上で行う。こうして、基材４に木質化粧シート３をラッピングしたのち、湿気硬化型ウレタン系ホットメルト樹脂が完全に反応硬化して木質化粧部材Ａが得られる。次に、本発明の具体的な実施例と比較例を示す。
【実施例】
【００３９】
厚みが0.25ｍｍにスライスしたレッドオークの突板をフィンガジョイントにより縦継ぎすると共にその裏面に不織布を貼着して連続突板シートを作製した。次いでこの連続突板シートの表面に、薄褐色に着色した全光線透過率が85％、溶融粘度が2,000 mPａ・ｓ（120 ℃）の無黄変で且つ硬化後のデュロメータＡ硬さ（JIS K 6253) が90の湿気硬化型ウレタン系ホットメルト樹脂を120 ℃に加温溶融してホットメルト用ロールコータにより厚さ50g/m2（50μm ）となるように塗布した。さらに、この塗布層上に離型紙を重ねたのち、120 ℃に加温したシリコンゴムロールによって線圧40N/cmで連続圧締し、湿気硬化型ウレタン系ホットメルト樹脂を突板シートの内部にまで浸透させた。しかるのち、離型紙を剥離することによって突板シートに湿気硬化型ウレタン系ホットメルト樹脂を浸透処理してなる木質化粧シートを得た。この時の木質化粧シートの表面には30g/m2（30μm ）の湿気硬化型ウレタン系ホットメルト樹脂の層が出来ていた。
【００４０】
こうして得られた木質化粧シートを湿気硬化型ウレタン系ホットメルト樹脂が完全に硬化する前に80℃に加温しながら、角部の曲率半径が３mmの曲面形状を有する中比重繊維板からなる基材にラッピング加工を行うことによって目的とする木質化粧部材を得た。このラッピング加工時においては、木質化粧シートは非常に高い柔軟性を有して割れや亀裂が生じることなく、また、外観もオイルフィニッシュのような濡れ感を呈して非常に意匠性の高いものであった。さらに、湿気硬化型ウレタン系ホットメルト樹脂が完全に硬化したときの木質化粧部材表面の鉛筆硬度はHBと硬く、また、スモールチャンバー（ADPAC)法による揮発性有機化合物（ＶＯＣ）放散量も300 μg/m3以下と低レベルであった。また、退色試験（キセノンランプ48時間照射）においても色差ΔＥが2.8 と殆ど変色しなかった。
【００４１】
〔比較例１〕
実施例１と同一条件によって得られた突板シートに湿気硬化型ウレタン系ホットメルト樹脂の塗布、浸透処理してなる木質化粧シートを、角部の曲率半径が３mmの曲面形状を有する中比重繊維板からなる基材にラッピング加工を行う際に、湿気硬化型ウレタン系ホットメルト樹脂を完全に反応硬化させたのち、ラッピング加工を行ったところ、基材の角部の曲面上で木質化粧シートが割れてしまった。
【００４２】
〔比較例２〕
反応硬化後のデュロメータＡ硬さ（JIS K 6253) が70の湿気硬化型ウレタン系ホットメルト樹脂を使用した他は、実施例１と同一の製造方法によって木質化粧部材を得た。得られた木質化粧部材の表面鉛筆硬度は2Bと柔らかいものであった。
【図面の簡単な説明】
【００４３】
【図１】木質化粧部材の一部の簡略拡大縦断面図である。
【図２】木質化粧シートの一部の簡略拡大縦断面図である。
【符号の説明】
【００４４】
Ａ  木質化粧部材
１  木質薄板
２  塗布層
３  木質化粧シート
４  基材
【図１】
2005047164.tif 000003
【図２】
2005047164.tif 000004